(57)【要約】【課題】従来のフィラーによる反り対策及び封止層形成時の不良素子数に応じた樹脂充填量の調整を行うことなく、煩雑な工程を低減しつつ、反りが低減され、耐熱性、耐湿性に優れた半導体装置を製造できる半導体装置の製造方法を提供する。【解決手段】半導体素子非搭載基板上に、封止層の形成に必要な量よりも多い量の熱硬化性樹脂を載置する樹脂載置工程、第１のキャビティ内を室温〜２００℃に加熱し、成形金型の上金型及び下金型のうち一方の金型に半導体素子搭載基板を配置し、他方の金型に半導体素子非搭載基板を配置する配置工程、上金型及び下金型を加圧して余剰の熱硬化性樹脂を第１のキャビティの外部に排出する樹脂排出工程、上金型及び下金型を加圧しながら熱硬化性樹脂を成形し、半導体素子搭載基板、半導体素子非搭載基板、及び封止層とを一体化させる一体化工程を有する半導体装置の製造方法。【選択図】  図１
2015037146.tif 000002
【特許請求の範囲】
【請求項１】
上金型及び下金型を有する成形金型を用いて半導体装置を製造する方法であって、
半導体素子搭載基板と、半導体素子非搭載基板と、これら基板の間に形成される熱硬化性樹脂から成る封止層とを一体化させるための第１のキャビティを有する前記成形金型を準備する準備工程、
前記半導体素子非搭載基板上に、前記封止層の形成に必要な量よりも多い量の前記熱硬化性樹脂を載置する樹脂載置工程、
前記第１のキャビティ内を室温〜２００℃に加熱し、前記成形金型の前記上金型及び前記下金型のうち一方の金型に前記半導体素子搭載基板を配置し、他方の金型に前記半導体素子非搭載基板を配置する配置工程、
前記上金型及び前記下金型を加圧して余剰の前記熱硬化性樹脂を前記第１のキャビティの外部に排出する樹脂排出工程、
前記上金型及び前記下金型を加圧しながら前記熱硬化性樹脂を成形し、前記半導体素子搭載基板、前記半導体素子非搭載基板、及び前記封止層とを一体化させる一体化工程、及び
該一体化した基板を前記成形金型から取り出し、ダイシングすることで個片化する工程を有することを特徴とする半導体装置の製造方法。
【請求項２】
前記準備工程において、前記第１のキャビティとランナーを介して連結した第２のキャビティをさらに有する前記成形金型を準備し、前記樹脂排出工程において、前記余剰の前記熱硬化性樹脂を前記第２のキャビティに排出することを特徴とする請求項１に記載の半導体装置の製造方法。
【請求項３】
前記樹脂載置工程において、前記熱硬化性樹脂を前記封止層の形成に必要な量よりも０．１〜７０ｖｏｌ％多くなるように載置することを特徴とする請求項１又は請求項２に記載の半導体装置の製造方法。
【請求項４】
前記一体化工程において、前記第１のキャビティ内又は前記第２のキャビティ内を加圧して前記熱硬化性樹脂を成形することを特徴とする請求項２又は請求項３に記載の半導体装置の製造方法。
【請求項５】
前記第１のキャビティ内の加圧を前記第２のキャビティに空気又は不活性ガスを圧入することにより行うことを特徴とする請求項４に記載の半導体装置の製造方法。
【請求項６】
前記第２のキャビティへの空気又は不活性ガスの圧入を外部ポンプ又はシリンダにより行うことを特徴とする請求項５に記載の半導体装置の製造方法。
【請求項７】
前記配置工程において、前記第２のキャビティ内の温度を前記第１のキャビティ内の温度よりも高い温度に加熱し、前記樹脂排出工程において、前記第２のキャビティに排出した前記余剰の熱硬化性樹脂を前記第１のキャビティ内の前記熱硬化性樹脂よりも先に硬化させることを特徴とする請求項２又は請求項３に記載の半導体装置の製造方法。
【請求項８】
前記第２のキャビティ内の温度を、１００〜２５０℃の範囲内の温度に加熱することを特徴とする請求項７に記載の半導体装置の製造方法。
【請求項９】
前記一体化工程において、前記第１のキャビティ内の雰囲気を減圧して前記熱硬化性樹脂を成形することを特徴とする請求項１乃至請求項３、請求項７及び請求項８のいずれか１項に記載の半導体装置の製造方法。
【請求項１０】
前記第１のキャビティ内の雰囲気を減圧して真空度０．０１３３３〜１３．３３ＫＰａとすることを特徴とする請求項９に記載の半導体装置の製造方法。
【請求項１１】
前記熱硬化性樹脂の成形を、圧縮成形にて行うことを特徴とする請求項１乃至請求項１０のいずれか１項に記載の半導体装置の製造方法。
【請求項１２】
前記熱硬化性樹脂として、エポキシ樹脂、シリコーン樹脂、及びシリコーン・エポキシハイブリッド樹脂のいずれかを用いることを特徴とする請求項１乃至請求項１１のいずれか１項に記載の半導体装置の製造方法。
【請求項１３】
請求項１乃至請求項１２のいずれか１項に記載の半導体装置の製造方法によって製造されたものであることを特徴とする半導体装置。
【発明の詳細な説明】
【技術分野】
【０００１】
本発明は成形金型を用いた半導体装置の製造方法、及びそれにより製造された半導体装置に関する。
【背景技術】
【０００２】
従来からウェーハレベルの封止方法や、半導体素子をマトリックス状に搭載した有機基板を熱硬化性エポキシ樹脂で片面成形する方法は種々提案されて検討されている（特許文献１−３）。
上記方式で半導体装置を製造する際、基板の大きさが小さいものでは、エポキシ樹脂の線膨張係数を調整することにより封止後の基板の反りを制御することができた。
【０００３】
直径８インチ（２００ｍｍ）程度の小径ウェーハなどの基板や小サイズの有機基板を使用した場合は現状でも大きな問題もなく封止成形できるが、８インチ径以上のウェーハや大型の有機基板では封止後、エポキシ樹脂などの収縮応力が大きいため片面成形したウェーハや有機基板では大きな反りや基板の割れが発生し半導体装置を製造することができなくなっている。
【０００４】
ウェーハや金属基板の大型化にともなう上記のような問題を解決するにはフィラーを９５ｗｔ％レベルまで充填することや、樹脂の低弾性化で硬化時の収縮応力を小さくすることが必要である。
【先行技術文献】
【特許文献】
【０００５】
【特許文献１】特開２００１−０４４３２４号公報
【特許文献２】特開２００３−２１３０８７号公報
【特許文献３】特開２００９−０３２８４２号公報
【発明の概要】
【発明が解決しようとする課題】
【０００６】
しかしながら、フィラーを９５ｗｔ％レベルまで充填して十分に成形可能な性能を持った熱硬化性樹脂は現在製造できない。また、反りが発生しないレベルまで低弾性化すると耐熱性や耐湿性が低下するといった不具合が発生する。
複数の半導体素子を搭載した基板を樹脂で封止して封止層を形成する際、不良の半導体素子がある場合には、その不良素子を取り除いてから封止を行っている。この場合、封止層の形成に必要な樹脂の量は取り除いた不良素子の体積分多くなる。そのため、封止層の形成に必要な樹脂の体積制御が必要となる。
【０００７】
しかし、このように封止時に毎回必要な樹脂量を算出して充填量を調整することは非常に煩雑であり、工程時間を増加させるという問題や、充填量が足りずに封止層にボイドが形成される等の不具合が発生するという問題を生じる。
本発明は前述のような問題に鑑みてなされたもので、従来のフィラーによる反り対策及び封止層形成時の不良素子数に応じた樹脂充填量の調整を行うことなく、煩雑な工程を低減しつつ、反りが低減され、耐熱性、耐湿性に優れた半導体装置を製造できる半導体装置の製造方法を提供することを目的とする。
【課題を解決するための手段】
【０００８】
上記目的を達成するために、本発明によれば、上金型及び下金型を有する成形金型を用いて半導体装置を製造する方法であって、半導体素子搭載基板と、半導体素子非搭載基板と、これら基板の間に形成される熱硬化性樹脂から成る封止層とを一体化させるための第１のキャビティを有する前記成形金型を準備する準備工程、前記半導体素子非搭載基板上に、前記封止層の形成に必要な量よりも多い量の前記熱硬化性樹脂を載置する樹脂載置工程、前記第１のキャビティ内を室温〜２００℃に加熱し、前記成形金型の前記上金型及び前記下金型のうち一方の金型に前記半導体素子搭載基板を配置し、他方の金型に前記半導体素子非搭載基板を配置する配置工程、前記上金型及び前記下金型を加圧して余剰の前記熱硬化性樹脂を前記第１のキャビティの外部に排出する樹脂排出工程、前記上金型及び前記下金型を加圧しながら前記熱硬化性樹脂を成形し、前記半導体素子搭載基板、前記半導体素子非搭載基板、及び前記封止層とを一体化させる一体化工程、及び該一体化した基板を前記成形金型から取り出し、ダイシングすることで個片化する工程を有することを特徴とする半導体装置の製造方法が提供される。
【０００９】
このような半導体装置の製造方法であれば、不良の半導体素子を取り除いた場合であってもその都度充填する樹脂量を調整する必要はなく、ボイドを発生させることなく確実に基板と封止層とを一体化できる。また、予め熱硬化性樹脂を半導体非搭載基板上に形成しておくことで工程時の煩雑さを低減でき、粉体の使用による製造ラインの汚染を防ぐことができる。さらに、大型基板を封止しても封止後の基板の反りや割れを抑制でき、ウェーハレベルで一括封止することが可能となる。
【００１０】
前記準備工程において、前記第１のキャビティとランナーを介して連結した第２のキャビティをさらに有する前記成形金型を準備し、前記樹脂排出工程において、前記余剰の前記熱硬化性樹脂を前記第２のキャビティに排出することが好ましい。
このようにすれば、第１のキャビティ内部を充満させつつ、余剰の熱硬化性樹脂を第１のキャビティの外部に容易に排出できる。
【００１１】
前記樹脂載置工程において、前記熱硬化性樹脂を前記封止層の形成に必要な量よりも０．１〜７０ｖｏｌ％多くなるように載置することが好ましい。
このように、必要な量よりも０．１ｖｏｌ％多くなるように載置すれば、第１のキャビティ内部を確実に充満させることができるし、７０ｖｏｌ％多くなるように載置すれば、余剰の熱硬化性樹脂が増加するのを抑制しコストの増加を抑制できる。
【００１２】
前記一体化工程において、前記第１のキャビティ内又は前記第２のキャビティ内を加圧して前記熱硬化性樹脂を成形することが好ましい。
このようにすれば、封止層のボイドを低減でき、製造する半導体装置の性能を向上できる。
【００１３】
このとき、前記第１のキャビティ内の加圧を前記第２のキャビティに空気又は不活性ガスを圧入することにより行うことができる。この際、前記第２のキャビティへの空気又は不活性ガスの圧入を外部ポンプ又はシリンダにより行うことができる。
このようにすれば、容易に第１のキャビティ内を加圧できる。
【００１４】
前記配置工程において、前記第２のキャビティ内の温度を前記第１のキャビティ内の温度よりも高い温度に加熱し、前記樹脂排出工程において、前記第２のキャビティに排出した前記余剰の熱硬化性樹脂を前記第１のキャビティ内の前記熱硬化性樹脂よりも先に硬化させることもできる。この際、前記第２のキャビティ内の温度を、１００〜２５０℃の範囲内の温度に加熱することができる。
このようにすれば、第１及び第２のキャビティの容積、載置する熱硬化性樹脂の量に関わらず、確実に第１のキャビティ内を密閉して基板と封止層とを一体化できる。
【００１５】
前記一体化工程において、前記第１のキャビティ内の雰囲気を減圧して前記熱硬化性樹脂を成形することもできる。この際、前記第１のキャビティ内の雰囲気を減圧して真空度０．０１３３３〜１３．３３ＫＰａとすることができる。
このようにすれば、より効果的に封止層のボイドを低減できる。
【００１６】
本発明の半導体装置の製造方法は、前記熱硬化性樹脂の成形を、圧縮成形にて行うことができる。
【００１７】
また、前記熱硬化性樹脂として、エポキシ樹脂、シリコーン樹脂、及びシリコーン・エポキシハイブリッド樹脂のいずれかを用いることができる。
このような樹脂を用いることで耐熱性、耐湿性に優れた半導体装置を製造することができる。
【００１８】
さらに、前記半導体装置の製造方法によって製造された半導体装置を提供する。
このような半導体装置は、耐熱性、耐湿性に優れるとともに、反りが抑制された結果残留歪みの少ないものとなる。
【発明の効果】
【００１９】
本発明の半導体装置の製造方法では、半導体素子非搭載基板上に封止層の形成に必要な量よりも多い量の熱硬化性樹脂を載置した後、金型に半導体素子搭載基板と半導体素子非搭載基板を配置し、上金型及び前記下金型を加圧して余剰の熱硬化性樹脂を第１のキャビティの外部に排出するので、不良の半導体素子を取り除いた場合であっても封止層形成時に不良素子数に応じた樹脂充填量の調整を行う必要がなく、ボイド等を発生させることなく確実に基板と封止層とを一体化でき、工程の煩雑さや製造ラインの汚染等を減らすことができる。さらに、半導体素子搭載基板と、半導体素子非搭載基板と、これら基板の間に形成される熱硬化性樹脂から成る封止層とを一体化させるので、大型基板を封止しても封止後の基板の反りや割れを抑制でき、また、ウェーハレベルで一括封止することが可能となる。
【図面の簡単な説明】
【００２０】
【図１】本発明の半導体装置の製造方法のフロー図である。
【図２】本発明の半導体装置を示す概略図である。
【図３】本発明の半導体装置の製造方法で用いることができる金型の別の一例を示す図である。
【発明を実施するための形態】
【００２１】
以下、本発明について実施の形態を説明するが、本発明はこれに限定されるものではない。
前述のように、樹脂封止時において、不良の半導体素子を取り除いた場合でも、その都度必要な樹脂量を算出して充填量を調整することなく、煩雑な工程を低減しつつ、基板と封止層を一体化できる半導体装置の製造方法が望まれている。
【００２２】
本発明者らは、上記課題を達成するため鋭意検討を重ねた結果、以下のことを見出し、本発明を完成させた。すなわち、半導体素子非搭載基板上に封止層の形成に必要な量よりも多い量の熱硬化性樹脂を載置した後、金型に半導体素子搭載基板と半導体素子非搭載基板を配置し、上金型及び下金型を加圧して余剰の熱硬化性樹脂を第１のキャビティの外部に排出するようにすれば、上記の樹脂の充填量の調整を行うことなく、煩雑な工程を低減しつつ、基板と封止層を確実に一体化できる。
【００２３】
まず、本発明の半導体装置の製造方法によって製造される本発明の半導体装置について説明する。
図２に示すように、本発明の半導体装置２０は主に、半導体素子７、半導体素子搭載基板５、半導体素子非搭載基板６、及び熱硬化性樹脂から成る封止層１１から構成される。半導体素子７は半導体素子搭載基板５上に搭載される。この半導体素子７を封止するための封止層１１は半導体素子搭載基板５と、半導体素子非搭載基板６との間に形成される。半導体装置２０の厚みは内蔵する半導体素子７の厚みに依存するが、１ｍｍ以下が半導体装置を家電などに実装する際に小型化できることから望ましい。
【００２４】
この本発明の半導体装置は、以下に詳細に説明する本発明の半導体装置の製造方法によって製造されるものである。図１に本発明の半導体装置の製造方法のフロー図を示す。
【００２５】
〔（Ａ）準備工程〕
準備工程では、半導体素子搭載基板と、半導体素子非搭載基板と、これら基板の間に形成される熱硬化性樹脂から成る封止層とを一体化させるための第１のキャビティ４を有する成形金型３を準備する。成形金型３は上金型１及び下金型２で構成される。
この成形金型は、圧縮成形に用いるようなキャビティ部分に可動する仕組みが備わったものでも構わない。
第１のキャビティ４の大きさ、形状は特に限定されず、製造する半導体装置に応じて適宜構成できる。第１のキャビティ４は上金型１又は下金型２のどちらに形成されていても良く、両方に形成されていても良い。
ここで準備する成形金型３として、第１のキャビティ４とランナー１０を介して連結した第２のキャビティ９をさらに有するものとすることができる。
【００２６】
〔（Ｂ）樹脂載置工程〕
樹脂載置工程では、半導体素子非搭載基板６上に、封止層１１の形成に必要な量よりも多い量の熱硬化性樹脂８を載置する。
このように熱硬化性樹脂８を載置すれば、半導体素子搭載基板５から一部不良の半導体素子を取り除いた場合であっても、従来行っていたような取り除いた半導体素子の個数に応じて必要な熱硬化性樹脂の量を算出して充填量を調整する必要はない。また、第１のキャビティ４内に熱硬化性樹脂を外部から充填するといった煩雑な工程を排除できる。
【００２７】
ここで、封止層の形成に必要な樹脂の量は、例えば、半導体素子搭載基板５上に半導体素子が１つも搭載されていない場合に必要な量とすることができる。このようにすれば、不良の半導体素子の個数に関わらず、未充填ボイド部が形成されることなく確実に封止層を形成できる。
熱硬化性樹脂８は、封止層の形成に必要な量よりも０．１〜７０ｖｏｌ％多くなるように載置することが好ましい。
このように、必要な量よりも０．１ｖｏｌ％多くなるように載置すれば、第１のキャビティ内部を確実に充満させることができるし、７０ｖｏｌ％以下となるように充填すれば、余剰の熱硬化性樹脂が増加するのを抑制しコストの増加を抑制できる。
【００２８】
〔（Ｃ）配置工程〕
配置工程では、第１のキャビティ内を室温〜２００℃に加熱し、成形金型３の上金型１及び下金型２のうち一方の金型に半導体素子搭載基板５を配置し、他方の金型に上記樹脂載置工程で熱硬化性樹脂８を載置した半導体素子非搭載基板６を配置する。配置方法は、特に制限されないが、基板を加熱した上金型１及び下金型２の表面に吸引方式などで吸着させることで行うことができる。
ここで、半導体素子搭載基板５及び半導体素子非搭載基板６をどちらの金型に配置するかは特に限定されない。図１（Ｃ）は、半導体素子搭載基板５を上金型１に配置した例を示している。
【００２９】
半導体素子搭載基板５及び／又は半導体素子非搭載基板６としては、例えば、矩形状の基板又は円盤状のウェーハとすることができ、無機基板、金属基板、又は有機樹脂基板を使用することができる。半導体素子搭載基板５はこのような基板に半導体素子７が載置又は形成されたものであり、半導体素子非搭載基板６は半導体素子が載置又は形成されてないものである。特に有機樹脂基板を使用する場合には、後述する膨張係数を制御する観点から繊維含有の有機樹脂基板を使用することもできる。
【００３０】
無機基板としてはセラミックス基板、シリコンウェーハなど、金属基板としては表面が絶縁処理された銅やアルミ基板などが代表的なものである。有機樹脂基板としてはＢＴ（ビスマレイミドトリアジン）樹脂基板、ガラスエポキシ基板、ＦＲＰ（繊維強化プラスチック）基板等が挙げられる。
【００３１】
繊維含有の有機樹脂基板に適用できる繊維としては、炭素繊維、ガラス繊維、石英ガラス繊維、金属繊維などの無機繊維、芳香族ポリアミド繊維、ポリイミド繊維、ポリアミドイミド繊維などの有機繊維、さらには炭化ケイ素繊維、炭化チタン繊維、ボロン繊維、アルミナ繊維などが挙げられる。繊維含有の有機樹脂基板としてはこれらの繊維で補強されたエポキシ樹脂、ＢＴ樹脂やシリコーン樹脂基板が上げられる。製品特性に応じてこの種の基板以外でも絶縁性が維持できれば、いかなるものも使用することができる。最も好ましい繊維含有の有機樹脂基板としてはガラス繊維、石英繊維、炭素繊維などで補強されたものが望ましい。中でも絶縁性の高いガラス繊維や石英ガラス繊維を使用したものが好ましいものである。
【００３２】
上記のような補強用の繊維の形態としては長繊維フィラメントを一定方向に引きそろえたロービング、クロス、不織布などのシート状のもの、更にはチョップストランドマットなど、積層体を形成することができるものであれば特に制限はされない。
【００３３】
金属基板、無機基板、又は有機樹脂基板において、いずれの基板の場合も厚みは２０μｍ〜１ｍｍが好ましく、より好ましくは３０μｍ〜５００μｍ、更に好ましくは３０μｍ〜２００μｍである。２０μｍ以上であれば薄すぎることによる変形が防止でき、特に無機基板を使用した場合は取り扱い時の割れを抑制できる。また、１ｍｍ以下であれば半導体装置が厚くなることを防止できる。
【００３４】
半導体素子搭載基板と半導体素子非搭載基板とは、類似した物理特性を持ったものであることが好ましく、特に、両基板の線膨張係数が実質的に同等か２５ｐｐｍ／℃以下、特には１５ｐｐｍ／℃以下であるもの同士を使用することがより好ましい。特に、両基板間の物理特性が類似すれば熱硬化性樹脂８で成形封止した後の半導体装置の反りの発生がより抑制される。
【００３５】
また、半導体素子搭載基板及び半導体素子非搭載基板として有機樹脂基板を使用する場合、その少なくとも一方の有機樹脂基板、好ましくは両方の有機樹脂基板は、室温〜２００℃における線膨張係数が３〜２５ｐｐｍ／℃の有機樹脂基板であることが、製造する半導体装置の反りの低減の点から望ましい。なお、本願において室温とは２５℃±１０℃を意味する（以下、同様）。
【００３６】
さらに、半導体素子搭載基板としてシリコンウェーハ等の無機基板や有機樹脂基板を使用する場合、該半導体素子を搭載した無機基板や有機樹脂基板の膨張係数は室温〜２００℃においてＸ−Ｙ方向で３〜１５ｐｐｍ／℃であることが望ましい。
【００３７】
また、半導体素子非搭載基板として有機樹脂基板を用いる場合にも、その有機樹脂基板の膨張係数は、室温〜２００℃においてＸ−Ｙ方向で５〜２５ｐｐｍ／℃であることが望ましい。このような範囲の有機樹脂基板であれば、半導体素子搭載基板との膨張係数の差が小さく、製造される半導体装置の反りをより抑制できる。なお、有機樹脂基板の膨張係数は、より望ましくは５〜２０ｐｐｍ／℃であり、更に望ましくは５〜１５ｐｐｍ／℃である。
【００３８】
上記基板の大きさは縦２０〜５００ｍｍ、横が１００〜５００ｍｍ程度のものが生産性や扱いやすさの点から望ましい。また円形状の基板としては直径が５０〜４００ｍｍ程度のものが生産性や扱いやすさの点から望ましい。このような基板であれば、半導体素子を基板上に配置したり、ワイヤーボンダーで金線などを接続したりすることが容易である。
【００３９】
〔（Ｄ）樹脂排出工程〕
樹脂排出工程では、上金型１及び下金型２を加圧して余剰の熱硬化性樹脂８を第１のキャビティ４の外部に排出する。
図１に示すように、例えば上記準備工程（Ａ）において、上記した第２のキャビティ９をさらに有する成形金型３を準備し、樹脂排出工程（Ｄ）において、余剰の熱硬化性樹脂８を第２のキャビティ９に排出することができる。
【００４０】
第２のキャビティ９及びランナー１０の大きさ、形状は特に限定されず、使用する成形金型の大きさ、形状や充填する熱硬化性樹脂の量などに応じて適宜構成できる。また、第２のキャビティ９は上金型１又は下金型２のどちらに形成されていても良く、両方に形成されていても良い。
【００４１】
例えば、第１のキャビティ４と第２のキャビティ９の容量の合計が樹脂載置工程（Ｂ）で載置する熱硬化性樹脂８の体積よりも大きくなるように構成することができる。このようにすれば、余剰の熱硬化性樹脂８が成形金型から溢れ出したり、さらにバリが形成されてしまうのを避けることができる。
この場合、後工程である一体化工程において熱硬化性樹脂を成形する際に第１のキャビティ４内を確実に密閉状態にするために、例えば、上記した配置工程（Ｃ）において、第２のキャビティ９内の温度を第１のキャビティ４内の温度よりも高い温度に加熱し、樹脂排出工程（Ｄ）において、第２のキャビティ９に排出した余剰の熱硬化性樹脂を第１のキャビティ４内の熱硬化性樹脂よりも先に硬化させることができる。ここで、第２のキャビティ９内の温度を１００〜２５０℃の範囲内の温度とすることができる。
或いは、後述するように、第１のキャビティ４内又は第２のキャビティ９内を加圧しながら熱硬化性樹脂を成形しても良い。
【００４２】
〔（Ｅ）一体化工程〕
一体化工程では、上金型１及び下金型２を加圧しながら熱硬化性樹脂８を成形し、半導体素子搭載基板５、半導体素子非搭載基板６、及び封止層１１とを一体化させる。このように半導体素子の表裏面に２枚の基板を使用し、それら基板の間を熱硬化性樹脂で成形封止することで、反りの発生がほとんどなく、かつ耐熱性、耐湿性に優れた半導体装置を製造することができる。一体化された半導体素子搭載基板及び半導体素子非搭載基板の間隔、すなわち封止層１１の高さは２０〜１０００μｍであることが好ましい。
【００４３】
一体化工程では、通常使用される圧縮成形が利用できる。具体的には、一体化工程において、室温下又は加熱下で上金型と下金型を加圧して半導体素子非搭載基板６上に載置した熱硬化性樹脂８を圧縮成形することができる。この場合は、上記樹脂排出工程（Ｄ）において、加熱した上下金型を加圧下で型締めし、余剰の熱硬化性樹脂８を第１のキャビティ４の外部に排出し、そのまま熱硬化性樹脂８を熱硬化させる。
【００４４】
一体化工程においては、第１のキャビティ４内又は第２のキャビティ９内を加圧して熱硬化性樹脂を成形することができる。このようにすれば、間隙への充填性を向上させることができ、封止層１１のボイドの発生を低減できる。
具体的な方法として、第２のキャビティに、例えば外部ポンプ又はシリンダを用いて、空気又は不活性ガスを圧入することにより第１のキャビティ内を加圧することができる。
【００４５】
或いは、間隙への充填性を向上させるため、第１のキャビティ内の雰囲気を減圧して熱硬化性樹脂８を成形することもできる。減圧度としてはできるだけ真空に近いレベルまで減圧するほうが良い。例えば、真空度を０．０１３３３〜１３．３３ＫＰａ（０．１〜１００Ｔｏｒｒ）とすることができる。
【００４６】
一体化工程で用いる熱硬化性樹脂８は他の成分を含む組成物の形態としてもよい。熱硬化性樹脂は、通常、１００℃以下の加熱下で液状化する固形のエポキシ樹脂、シリコーン樹脂、又はエポキシ樹脂とシリコーン樹脂からなるシリコーン・エポキシハイブリッド樹脂が好適に使用される。加熱下で液状化する固形の熱硬化性樹脂を用いれば、粉体の熱硬化性樹脂を用いたときに発生するラインの汚染を回避できる。
【００４７】
このエポキシ樹脂の例として、ビスフェノールＡ型エポキシ樹脂、ビスフェノールＦ型エポキシ樹脂、３，３’，５，５’−テトラメチル−４，４’−ビフェノール型エポキシ樹脂又は４，４’−ビフェノール型エポキシ樹脂のようなビフェノール型エポキシ樹脂、フェノールノボラック型エポキシ樹脂、クレゾールノボラック型エポキシ樹脂、ビスフェノールＡノボラック型エポキシ樹脂、ナフタレンジオール型エポキシ樹脂、トリスフェニロールメタン型エポキシ樹脂、テトラキスフェニロールエタン型エポキシ樹脂、及びフェノールジシクロペンタジエンノボラック型エポキシ樹脂の芳香環を水素化したエポキシ樹脂、脂環式エポキシ樹脂など室温で液状や固体の公知のエポキシ樹脂を使用することができる。また、必要に応じて、上記以外のエポキシ樹脂を一定量以下併用することができる。
【００４８】
なお、半導体素子を封止することから熱硬化性樹脂中の塩素などのハロゲンイオン、またナトリウムなどのアルカリイオンは極力減らしたものであることが好ましい。通常、イオン交換水５０ｍｌに試料１０ｇを添加し、密封して１２０℃のオーブン中に２０時間静置した後、加熱抽出する１２０℃での抽出でいずれのイオンも１０ｐｐｍ以下であることが望ましい。
【００４９】
上記エポキシ樹脂の硬化剤としてはフェノールノボラック樹脂、各種アミン誘導体、酸無水物や酸無水物基を一部開環させカルボン酸を生成させたものなどを使用することができる。なかでも半導体装置の信頼性を確保するためにフェノールノボラック樹脂が望ましい。
【００５０】
上記エポキシ樹脂と硬化剤の反応を促進するためイミダゾール誘導体、フォスフィン誘導体、アミン誘導体、有機アルミニウム化合物などの金属化合物などを使用しても良い。
例えば、エポキシ樹脂とフェノールノボラック樹脂の混合比はエポキシ基とフェノール性水酸基の比率が１：０．８〜１．３となるように混合することが好ましい。
【００５１】
その他、エポキシ樹脂組成物には、更に必要に応じて各種の添加剤を配合することができる。例えば、樹脂の性質を改善する目的で種々の熱可塑性樹脂、熱可塑性エラストマー、有機合成ゴム、シリコーン系等の低応力剤、ワックス類、ハロゲントラップ剤等の添加剤を添加配合することができる。
【００５２】
また、上記シリコーン樹脂としては縮合性や熱硬化性のシリコーン樹脂などが使用可能である。なかでも付加硬化型シリコーン樹脂の組成物が望ましい。付加硬化型シリコーン樹脂組成物には、（Ａ）非共役性二重結合基（例えば、ビニル基等のアルケニル基）を有するオルガノポリシロキサン、（Ｂ）オルガノハイドロジェンポリシロキサン、及び（Ｃ）白金系触媒を必須成分とする付加硬化型シリコーン樹脂組成物が好適に使用される。
【００５３】
さらに、上記シリコーン・エポキシハイブリッド樹脂としては、前記エポキシ樹脂と前記シリコーン樹脂からなる共重合体などが挙げられる。
【００５４】
上記、熱硬化性樹脂として用いることのできるエポキシ樹脂、シリコーン樹脂、シリコーン・エポキシハイブリッド樹脂の組成物には、無機充填材を配合することができる。配合される無機充填材としては、例えば、溶融シリカ、結晶性シリカ等のシリカ類、アルミナ、窒化珪素、窒化アルミニウム、アルミノシリケート、ボロンナイトライド、ガラス繊維、三酸化アンチモン等が挙げられる。これら無機充填材の平均粒径や形状は特に限定されないが、大型基板間の間隙が１ｍｍ以下である狭部への充填性を確保するためには、最大粒径が７５μｍ以下、望ましくは５０μｍ以下が望ましい。特に基板間が５００μｍ以下の場合は最大３０μｍ以下で、形状も球状の粒子が適したものである。７５μｍ以下の充填材を用いれば局所的な流動性の低下が抑制され、十分な充填性が確保され、ボイドや未充填を抑制することができる。
【００５５】
特にエポキシ樹脂組成物に添加する上記無機充填材は、エポキシ樹脂と無機充填材との結合強度を強くするため、シランカップリング剤、チタネートカップリング剤などのカップリング剤で予め表面処理したものを配合してもよい。
【００５６】
このようなカップリング剤としては、例えば、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン、Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノ官能性アルコキシシラン、γ−メルカプトプロピルトリメトキシシラン等のメルカプト官能性アルコキシシランなどを用いることが好ましい。なお、表面処理に用いるカップリング剤の配合量及び表面処理方法については特に制限されるものではない。
【００５７】
シリコーン樹脂組成物やシリコーン・エポキシハイブリッド樹脂組成物の場合も無機質充填材表面を上記のようなカップリング材で処理しても良い。
【００５８】
無機充填材の充填量は、エポキシ樹脂組成物やシリコーン樹脂、シリコーン・エポキシハイブリッド樹脂の組成物中の樹脂の総量１００質量部に対し、２０〜１３００質量部、特に５０〜１０００質量部が好ましい。２０質量部以上であれば、十分な強度を得ることができ、１３００質量部以下であれば、増粘による流動性の低下が生じにくく、充填性の不良を防止でき、基板上に配列された半導体素子の完全封止ができる。なお、この無機充填材は、組成物全体の１５〜９５質量％、特に３０〜９０質量％の範囲で含有することが好ましい。
【００５９】
〔（Ｆ）ダイシング工程〕
上記工程によりボイドや反りを発生させることなく、半導体素子が搭載された大型基板の封止を行うことができる。上記方法で一体化した基板を成形金型から取り出し、通常、１５０〜１８０℃の温度で１〜４時間ポストキュアすることで電気特性や機械特性を安定化することができる。
さらに、ポストキュア後基板を通常の方法でダイシングブレード１２を用いてダイシングで個片化することで半導体装置２０を製造することができる。
【００６０】
上記半導体装置の製造方法によって製造された半導体装置２０は、反りが抑制され残留歪みの少ない高品質なものとなり、耐熱性、耐湿性に優れたものとなる。
【実施例】
【００６１】
以下、本発明の実施例及び比較例を示して本発明をより具体的に説明するが、本発明はこれらに限定されるものではない。
【００６２】
（実施例１）
以下の半導体素子搭載の有機樹脂基板、熱硬化性エポキシ樹脂を載置した半導体素子非搭載の有機樹脂基板、及び図１（Ａ）に示すような第１のキャビティと第２のキャビティを有した成形金型を準備した。
半導体素子搭載の有機樹脂基板：厚み１００μｍ、縦２２０ｍｍ、横２４０ｍｍのＢＴ樹脂基板（線膨張係数：１５ｐｐｍ／℃）。厚み３００μｍ、９ｍｍ角のシリコンチップを最大１４４個搭載可能。エポキシダイボンド材で接着し、金線で基板と接続した１４４個のシリコンチップのうち不良チップを３０個取り除いたもの。
半導体素子非搭載の有機樹脂基板：厚み１００μｍ、縦２１４ｍｍ、横２３４ｍｍのＢＴ樹脂基板（線膨張係数：１５ｐｐｍ／℃）
熱硬化性エポキシ樹脂：信越化学製ＫＭＣ−２５２０、比重（２５°Ｃ）１．９３、６４ｇ（３３．２ｃｍ３）
【００６３】
圧縮成形装置の成形金型温度を１５０℃に設定し、上金型に半導体素子搭載の有機樹脂基板を吸引することで吸着させた。一方、熱硬化性エポキシ樹脂を載置した半導体素子非搭載の有機樹脂基板は下金型に同様に吸引吸着させた。
その後、金型の周囲をシールし、その内部を脱気により真空度５ｋＰａとした後、上下金型を閉じた。基板間の間隙は６００μｍとした。続いて２０Ｋｇ／ｃｍ２の圧力を加えて、余剰な樹脂ならびにボイドをランナーを通じて第２のキャビティへ排出した。この際に樹脂への加圧が低下しないよう、第２のキャビティに空気を導入した。成形時間は３分間で行った。
【００６４】
成形後、一体化した基板を成形金型から取り出し室温まで冷却した後、封止層の調査したところ、樹脂の不足やボイドの形成といった不具合は発生しなかった。また、基板のそりを測定したところ、そり量は長手方向で０．１ｍｍ、短手方向で０．１ｍｍであった。更に１８０℃で４時間ポストキュアし、同様にそりを測定した結果、長手方向で０．２ｍｍ、短手方向で０．１ｍｍとほとんどそりのないものであった。
【００６５】
この基板をダイシングテープに貼り付け、ダイシングを行い５０個の個片化した半導体装置の裏面に半田ボールをつけて半導体装置を製造した。個々の半導体装置を電気的に確認したところ全て問題なく機能していた。
上記半導体装置の製造を１００回繰り返し、封止層を評価したところ、不具合発生率は０％であった。
このように、本発明の半導体装置の製造方法は、不良の半導体素子を取り除いた場合であっても封止層形成時に不良素子数に応じた樹脂充填量の調整を行うことなく確実に基板と封止層とを一体化でき、大型基板を封止しても封止後の基板の反りや割れを抑制できる。予め熱硬化性樹脂を半導体非搭載基板上に形成しておくことで工程時の煩雑さを低減でき、粉体の使用による製造ラインの汚染を防ぐことができる。
【００６６】
（実施例２）
図３に示すような第１のキャビティと第２のキャビティをそれぞれ別のブロックで形成した成形金型を準備した。この金型は第１のキャビティ内と第２のキャビティ内の温度をそれぞれ別に制御することができる。上金型および下金型の第１のキャビティ内の温度を１５０℃、下金型の第２のキャビティ内の温度を１８０℃に設定した。
樹脂への加圧時に第２のキャビティに空気を送りこまないこと以外は実施例１と同様の成形工程により、成形を行った。結果、樹脂の不足やボイドの形成といった不具合は発生しなかった。また、基板のそりを測定したところ、そり量は長手方向で０．１ｍｍ、短手方向で０．１ｍｍであった。更に１８０℃で４時間ポストキュアし、同様にそりを測定した結果、長手方向で０．２ｍｍ、短手方向で０．１ｍｍとほとんどそりのないものであった。
この基板をダイシングテープに貼り付け、ダイシングを行い５０個の個片化した半導体装置の裏面に半田ボールをつけて半導体装置を製造した。個々の半導体装置を電気的に確認したところ全て問題なく機能していた。
上記半導体装置の製造を１００回繰り返し、封止層を評価したところ、不具合発生率は０％であった。
【００６７】
（比較例１）
実施例１と同様の半導体素子搭載の有機樹脂基板、半導体素子非搭載の有機樹脂基板、熱硬化性樹脂、成形金型を準備した。半導体素子非搭載基板に熱硬化性樹脂を載置することなく、半導体素子非搭載基板及び半導体素子搭載基板を金型に配置した。具体的には、圧縮成形装置の成形金型温度を１５０℃に設定し、上金型に半導体素子搭載の有機樹脂基板を吸引することで吸着させ、半導体素子非搭載の有機樹脂基板は下金型に同様に吸引吸着させた。その後、封止層の形成に必要な量よりも多い量の粉体の熱硬化性エポキシ樹脂（信越化学製ＫＭＣ−２５２０  比重１．９３）、具体的には６４ｇを下基板上に積層し、実施例１と同様の条件で半導体装置を製造し、同様に評価した。
【００６８】
製造後の半導体装置の封止層を調査したところ、樹脂の不足やボイドの形成といった不具合は発生しなかった。実施例１と同様に上記半導体装置の製造を１００回繰り返し、封止層を評価したところ、不具合発生率は０％であった。しかし、上記のように半導体素子非搭載基板を金型に配置した後に熱硬化性樹脂を積層するのは非常に煩雑な作業であり、さらに粉体の熱硬化性樹脂を用いたため製造ラインの汚染が発生し生産的に非効率的であった。
【００６９】
（比較例２）
第２のキャビティが備わっていない、第１のキャビティのみを型締めする圧縮成形用の上下金型を準備した。実施例１と同様に不良チップ３０個を取り除いた半導体素子搭載の有機樹脂基板を用い、粉体の熱硬化性エポキシ樹脂（信越化学製ＫＭＣ−２５２０  比重１．９３）を下基板上に５２．６４ｇ積層した。この樹脂の秤量工程は非常に繁雑であり、生産の妨げとなるものであった。
実施例１と同様な条件で半導体装置を製造し、同様に評価した。
製造後の半導体装置の封止層を調査したところ、ボイドの発生が確認された。実施例１と同様に上記半導体装置の製造を１００回繰り返し、封止層を評価したところ、その発生率は３０％であった。
また、熱硬化性樹脂として粉体を用いているため工程は実施例よりも煩雑となり、さらに製造ラインの汚染が発生するため生産的に非効率的であった。
【００７０】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００７１】
１…上金型、  ２…下金型、  ３…成形金型、  ４…第１のキャビティ、
５…半導体素子搭載基板、  ６…半導体素子非搭載基板、  ７…半導体素子、
８…熱硬化性樹脂、  ９…第２のキャビティ、  １０…ランナー、
１１…封止層、  １２…ダイシングブレード、  ２０…半導体装置。
【図１】
2015037146.tif 000003
【図２】
2015037146.tif 000004
【図３】
2015037146.tif 000005